(57)【要約】    ２部型湿分硬化オルガノシロキサンン組成物が開示される。２部型湿分硬化オルガノシロキサンン組成物は、ベース成分と触媒パッケージとを含む。触媒パッケージは、貯蔵中に最低限、相分離する。  【選択図】なし【特許請求の範囲】
【請求項１】
２部型湿分硬化型シリコーン組成物であって、
ベース成分と、
触媒パッケージ成分と、を含み、
前記触媒パッケージ成分が、
（ｉ）一般式：Ｒ３３−Ｓｉ−Ｏ−（（Ｒ２）２ＳｉＯ）ｄ−Ｒ３３  （２）
［式中、各Ｒ２はアルキル基又はフェニル基であり、各Ｒ３は同じであっても異なっていてもよく、Ｒ２、アルキル基、フェニル基、アルケニル基、又はアルキニル基から選択される］を有し、２５℃で約５〜約１００，０００ｍＰａ．ｓの粘度を有する、ポリジアルキルシロキサンと、
（ｉｉ）式：（Ｒ４Ｏ）ｍ（Ｙ１）３−ｍ−Ｓｉ（ＣＨ２）ｘ−（（ＮＨＣＨ２ＣＨ２）ｔ−Ｑ（ＣＨ２）ｘ）ｎ−Ｓｉ（ＯＲ４）ｍ（Ｙ１）３−ｍ
［式中、各Ｒ４はＣ１−１０アルキル基であり、各Ｙ１は１〜８個の炭素原子を有するアルキル基であり、Ｑは孤立電子対を有するヘテロ原子を含む化学基であり、各ｘは１〜６の整数であり、ｔは、０又は１であり、各ｍは独立して１、２、又は３であり、ｎは、０又は１である］による１つ以上の二脚状シランと、
（ｉｉｉ）架橋剤と、
（ｉｖ）スズ系触媒と、を含む、
２部型湿分硬化型シリコーン組成物。
【請求項２】
前記ベース成分が、
（ａ）少なくとも２つの末端ヒドロキシル基若しくは加水分解性基を有し、２５℃で約１，５００〜約１５０，０００ｍＰａ．ｓの粘度を有する、シロキサンポリマーと、
（ｂ）１つ以上の補強充填剤と、所望により、
（ｃ）１つ以上の非補強充填剤と、を含む、
請求項１に記載の２部型湿分硬化型シリコーン組成物。
【請求項３】
２部型湿分硬化型シリコーン組成物であって、
ベース成分と、
触媒パッケージ成分と、を含み、
前記ベース成分が、
（ａ）少なくとも２つの末端ヒドロキシル基若しくは加水分解性基を有し、２５℃で約１，５００〜約１５０，０００ｍＰａ．ｓの粘度を有する、シロキサンポリマーと、
（ｂ）１つ以上の補強充填剤と、所望により、
（ｃ）１つ以上の非補強充填剤と、を含み、また、
前記触媒パッケージが、
（ｉ）前記ベース成分の前記シロキサンポリマー（ａ）と非反応性のポリジアルキルシロキサンであって、一般式：Ｒ３３−Ｓｉ−Ｏ−（（Ｒ２）２ＳｉＯ）ｄ−Ｒ３３  （２）
［式中、各Ｒ２はアルキル基又はフェニル基であり、各Ｒ３は同じであっても異なっていてもよく、アルキル基、フェニル基、アルケニル基、又はアルキニル基から選択される］を有し、２５℃で約５〜約１００，０００ｍＰａ．ｓの粘度を有する、ポリジアルキルシロキサンと、
（ｉｉ）式：（Ｒ４Ｏ）ｍ（Ｙ１）３−ｍ−Ｓｉ（ＣＨ２）ｘ−（（ＮＨＣＨ２ＣＨ２）ｔ−Ｑ（ＣＨ２）ｘ）ｎ−Ｓｉ（ＯＲ４）ｍ（Ｙ１）３−ｍ
［式中、各Ｒ４はＣ１−１０アルキル基であり、各Ｙ１は１〜８個の炭素原子を有するアルキル基であり、Ｑは孤立電子対を有するヘテロ原子を含む化学基であり、各ｘは１〜６の整数であり、ｔは、０又は１であり、各ｍは独立して１、２、又は３であり、ｎは、０又は１である］による１つ以上の二脚状シランと、
（ｉｉｉ）架橋剤と、
（ｉｖ）スズ系触媒と、を含む、
２部型湿分硬化型シリコーン組成物。
【請求項４】
前記二脚状シラン（ｉｉ）が、ビス（トリメトキシシリル）ヘキサン、１，２−ビス（トリエトキシシリル）エタン、ビス（アルコキシシリルアルキル）アミン、ビス（ジアルコキシアルキルシリルアルキル）アミン、ビス（トリアルコキシシリルアルキル）Ｎ−アルキルアミン、ビス（ジアルコキシアルキルシリルアルキル）Ｎ−アルキルアミン、ビス（トリアルコキシシリルアルキル）尿素、ビス（ジアルコキシアルキルシリルアルキル）尿素、及びこれらの組み合わせからなる群から選択される、請求項１〜３のいずれか一項に記載の２部型湿分硬化型組成物。
【請求項５】
前記二脚状シラン（ｉｉ）が、ビス（３−トリメトキシシリルプロピル）アミン、ビス（３−トリエトキシシリルプロピル）アミン、ビス（４−トリメトキシシリルブチル）アミン、ビス（４−トリエトキシシリルブチル）アミン、ビス（３−トリメトキシシリルプロピル）Ｎ−メチルアミン、ビス（３−トリエトキシシリルプロピル）Ｎ−メチルアミン、ビス（４−トリメトキシシリルブチル）Ｎ−メチルアミン、ビス（４−トリエトキシシリルブチル）Ｎ−メチルアミン、ビス（３−トリメトキシシリルプロピル）尿素、ビス（３−トリエトキシシリルプロピル）尿素、ビス（４−トリメトキシシリルブチル）尿素、ビス（４−トリエトキシシリルブチル）尿素、ビス（３−ジメトキシメチルシリルプロピル）アミン、ビス（３−ジエトキシメチルシリルプロピル）アミン、ビス（４−ジメトキシメチルシリルブチル）アミン、ビス（４−ジエトキシメチルシリルブチル）アミン、ビス（３−ジメトキシメチルシリルプロピル）Ｎ−メチルアミン、ビス（３−ジエトキシメチルシリルプロピル）Ｎ−メチルアミン、ビス（４−ジメトキシメチルシリルブチル）Ｎ−メチルアミン、ビス（４−ジエトキシメチルシリルブチル）Ｎ−メチルアミン、ビス（３−ジメトキシメチルシリルプロピル）尿素、ビス（３−ジエトキシメチルシリルプロピル）尿素、ビス（４−ジメトキシメチルシリルブチル）尿素、ビス（４−ジエトキシメチルシリルブチル）尿素、ビス（３−ジメトキシエチルシリルプロピル）アミン、ビス（３−ジエトキシエチルシリルプロピル）アミン、ビス（４−ジメトキシエチルシリルブチル）アミン、ビス（４−ジエトキシエチルシリルブチル）アミン、ビス（３−ジメトキシエチルシリルプロピル）Ｎ−メチルアミン、ビス（３−ジエトキシエチルシリルプロピル）Ｎ−メチルアミン、ビス（４−ジメトキシエチルシリルブチル）Ｎ−メチルアミン、ビス（４−ジエトキシエチルシリルブチル）Ｎ−メチルアミン、ビス（３−ジメトキシエチルシリルプロピル）尿素、ビス（３−ジエトキシエチルシリルプロピル）尿素、ビス（４−ジメトキシエチルシリルブチル）尿素、ビス（４−ジエトキシエチルシリルブチル）尿素、及びこれらの組み合わせからなる群から選択される、請求項１〜４のいずれか一項に記載の２部型湿分硬化型組成物。
【請求項６】
前記二脚状シラン（ｉｉ）が、一般構造：（Ｒ４Ｏ）３−Ｓｉ（ＣＨ２）ｘ−（ＮＨＣＨ２ＣＨ２）ｔ−（ＮＨＣＨ２）ｘ−Ｓｉ（ＯＲ４）３
［式中、各Ｒ４はＣ１〜１０アルキル基であり、各ｘは１〜６の整数であり、ｔは、０又は１である］を有する、
請求項１〜５のいずれか一項に記載の２部型湿分硬化型組成物。
【請求項７】
前記二脚状シラン（ｉｉ）が、ビス（３−トリプロピルオキシシリルプロピル）アミン、ビス（３−メチルジエトキシシリルプロピル）アミン、ビス（３−メチルジメトキシシリルプロピル）アミン、ビス（３−トリエトキシシリルプロピル）アミン、ビス（３−トリメトキシシリルプロピル）アミン、Ｎ，Ｎ’−ビス［（３−トリメトキシシリル）プロピル］エチレンジアミン、及びこれらの組み合わせからなる群から選択される、請求項５に記載の２部型湿分硬化型組成物。
【請求項８】
前記触媒パッケージの成分（ｉ）、（ｉｉ）、（ｉｉｉ）、及び（ｉｖ）が、実質的に又は完全に混和性である、請求項１〜７のいずれか一項に記載の２部型湿分硬化型硬化組成物。
【請求項９】
前記シロキサンポリマー（ａ）が、前記ベース成分の総重量に基づいて、約１０〜約７０重量％の量で、前記組成物中に存在する、請求項１〜８のいずれか一項に記載の２部型湿分硬化型組成物。
【請求項１０】
前記補強充填剤（ｂ）が、ヒュームドシリカ、沈降シリカ、沈降炭酸カルシウム、及びこれらの組み合わせからなる群から選択される、請求項１〜９のいずれか一項に記載の２部型湿分硬化型組成物。
【請求項１１】
前記ベース成分：触媒パッケージの重量比が、混合する場合、約１５：１〜約１：１である、請求項１〜１０のいずれか一項に記載の２部型湿分硬化型組成物。
【請求項１２】
前記ベース成分が、前記ベース成分の総重量を１００重量％として、
２０〜８０重量％のシロキサンポリマー（ａ）と、
２０〜７０重量％の補強充填剤（ｂ）と、更に、
０〜２０重量％の非補強充填剤（ｃ）と、
を含む、請求項１〜１１のいずれか一項に記載の２部型湿分硬化型組成物。
【請求項１３】
前記触媒パッケージが、前記触媒パッケージの総重量を１００重量％として、
ポリマー（ａ）と非反応性の、３０〜８０重量％のポリジアルキルシロキサン（ｉ）と、
５〜５０重量％の二脚状シラン（ｉｉ）と、
１〜３０重量％の架橋剤（ｉｉｉ）と、更に、
０〜３重量％のスズ系触媒（ｉｖ）と、所望により、
０〜３０重量％の着色充填剤及び／又は顔料と、所望により、
０〜２０重量％の補強充填剤と、
を含む、請求項１〜１２のいずれか一項に記載の２部型湿分硬化型組成物。
【請求項１４】
請求項１〜１３のいずれか一項に記載のベース成分と触媒パッケージとの混合物を含む、１部型湿分硬化性組成物。
【請求項１５】
コーティング、コーキング、型製造、及び封入材料としての、又はそれらのための、請求項１〜１３のいずれか一項に記載の２部型湿分硬化型性組成物の、使用。
【請求項１６】
構造物並びに／又は構造体のガラス及び／若しくは遮断ガラス用途、並びに／又は建物の外装要素及び／又はガス充填遮断構造物パネル、ソーラ用途、自動車用途、電子機器用途、並びに産業用アセンブリ及び保全用途における、請求項１５に記載の使用。
【発明の詳細な説明】
【技術分野】
【０００１】
本出願は、２０１７年７月３１日に出願された米国特許出願公開第６２／５３８，８４７号の優先権及び全ての利点を主張するものであり、その内容は参照により本明細書に組み込まれる。
【０００２】
本開示は、ベース成分（又はベース成分組成物）と触媒パッケージ（又は触媒パッケージ組成物）とを含む、２部型（又は２成分型）湿分硬化オルガノシロキサン組成物に関する。触媒パッケージは、貯蔵中に最低限、相分離する。
【０００３】
縮合硬化性オルガノシロキサン組成物は、硬化するとエラストマー固形分になり、当該技術分野において理解されている。典型的には、このような組成物は、反応性末端基、例えばヒドロキシ基又は加水分解性基を有するポリジオルガノシロキサンを、例えば、ポリジオルガノシロキサンと反応性のシラン架橋剤、例えば、アセトキシシラン、オキシモシラン、アミノシラン、又はアルコキシシランと、好適な触媒の存在下で混合することにより得られる。得られた組成物は、室温での大気の湿分への暴露時に硬化性となり、構造体のシーラント／接着剤として使用することができる。
【０００４】
シーラントとして使用する場合には、組成物が、エラストマー体を提供するために、比較的厚い層を硬化できることが重要である。多くの場合で望ましいことは、オルガノポリシロキサン組成物が、塗布後数時間以内に強固な封止を提供するのに十分素早く硬化するが、塗布直後に表面を所望の形状にツールで成形できないほど素早くはないことである。硬化の手段（例えば、架橋剤及び触媒）に応じて、このような組成物は、基材上に直接塗布することができる１部型硬化性製品にてユーザーに提供されてもよく、あるいは使用直前に複数部を一緒に混合することを必要とする複数部、典型的には２部の組み合わせにてユーザーに提供されてもよい。
【０００５】
上記の複数部型組成物の個々の部の特性は、概して、大気の湿分によって影響を受けないが、一緒に混合すると、得られる混合物は、優れた深部硬化性を有し、封止材料の本体全体にわたって、すなわち、表面から内側部分まで、実質的に均一な硬化を可能にする。典型的には、このような２成分型組成物は、シラノール末端ジオルガノポリシロキサン及び補強充填剤、例えば、炭酸カルシウムを含有する、第１の（ベース）成分と、アルキル末端ジオルガノポリシロキサン、スズ系触媒、架橋剤、及び接着促進剤、例えばアミノシランを含有する、第２の成分（触媒又は硬化パッケージ）と、を含む。
【０００６】
この種類の２成分型組成物の硬化速度は、２つの成分を一緒に混合した後、スズ触媒濃度及び接着促進剤濃度のいずれか又は両方を増加させることによって容易に加速することができることが、全般的に確認されている。しかし、接着促進剤の増加により、特に一級アミノシランの場合、触媒パッケージ中のアルキル末端ジオルガノポリシロキサンはランダムに鎖切断され、これにより粘度が低下し、混合物が不安定になる。加えて、触媒パッケージ中の成分は、常に混和性というわけではない。この非混和性により、アルキル末端ジオルガノポリシロキサンは容器の頂部に上昇することによって相分離する場合があり、その結果、触媒パッケージ中のシラン及び充填剤は、混合物の底部に沈殿する。上記相分離の結果として、触媒パッケージの貯蔵安定性は、劇的に影響を受けることがある。
【０００７】
相分離は、エンドユーザにとって重大な問題である。貯蔵期間後、使用前にこのような２液型組成物の触媒パッケージを再混合することは、使用する触媒の一部が可燃性であることによって場合により安全上の危険を引き起こすことがあるので、特に大規模では非常に面倒であり、時間がかかる。更に、担体の流体、例えば非反応性のシリコーンは材料の頂部で上相に蓄積しやすく、他方、充填剤は、シランが豊富な下相に沈殿する可能性が高く、大規模で再混合すると、少なくとも問題になるが、極端な、特に工業規模での場合、顕著な相分離が明らかであるときに、触媒パッケージを交換することが必要になってくる場合がある。
【０００８】
本明細書では、ベース成分と触媒パッケージ成分とを有する、２部型湿分硬化型シリコーン組成物が提供される。触媒パッケージ成分は、
（ｉ）一般式：
Ｒ３３−Ｓｉ−Ｏ−（（Ｒ２）２ＳｉＯ）ｄ−Ｒ３３  （２）
［式中、各Ｒ２はアルキル基又はフェニル基であり、各Ｒ３は同じであっても異なっていてもよく、Ｒ２、アルキル基、フェニル基、アルケニル基、又はアルキニル基から選択される］を有し、２５℃で約５〜約１００，０００ｍＰａ．ｓの粘度を有する、すなわち、ｄが、この粘度範囲をもたらす整数である、ポリジアルキルシロキサンと、
（ｉｉ）式：
（Ｒ４Ｏ）ｍ（Ｙ１）３−ｍ−Ｓｉ（ＣＨ２）ｘ−（（ＮＨＣＨ２ＣＨ２）ｔ−Ｑ（ＣＨ２）ｘ）ｎ−Ｓｉ（ＯＲ４）ｍ（Ｙ１）３−ｍ
［式中、各Ｒ４はＣ１〜１０アルキル基であり、各Ｙ１は１〜８個の炭素原子を有するアルキル基であり、Ｑは孤立電子対を有するヘテロ原子を含む化学基であり、各ｘは１〜６の整数であり、ｔは、０又は１であり、各ｍは独立して１、２、又は３であり、ｎは、０又は１である］による１つ以上の二脚状シランと、
（ｉｉｉ）架橋剤と、
（ｉｖ）スズ系触媒と、を含む。
【０００９】
任意の好適なベース成分を用いることができる。例えば、ベース成分は、
（ａ）少なくとも２つの末端ヒドロキシル基若しくは加水分解性基を有し、２５℃で約１，５００〜約１５０，０００ｍＰａ．ｓの粘度を有する、シロキサンポリマーと、
（ｂ）１つ以上の補強充填剤と、所望により、
（ｃ）１つ以上の非補強充填剤と、を含んでもよい。
【００１０】
あるいは、本明細書では、ベース成分と触媒パッケージ成分とを有する、２部型湿分硬化型シリコーン組成物が提供される。ベース成分は、
（ａ）少なくとも２つの末端ヒドロキシル基若しくは加水分解性基を有し、２５℃で約１，５００〜約１５０，０００ｍＰａ．ｓの粘度を有する、シロキサンポリマーと、
（ｂ）１つ以上の補強充填剤と、所望により、
（ｃ）１つ以上の非補強充填剤と、を含み、また、
触媒パッケージは、
（ｉ）ベース成分のポリマー（ａ）と非反応性のポリジアルキルシロキサンであって、一般式：
Ｒ３３−Ｓｉ−Ｏ−（（Ｒ２）２ＳｉＯ）ｄ−Ｒ３３  （２）
［式中、各Ｒ２はアルキル基又はフェニル基であり、各Ｒ３は同じであっても異なっていてもよく、Ｒ２、アルキル基、フェニル基、アルケニル基、又はアルキニル基から選択される］を有し、２５℃で約５〜約１００，０００ｍＰａ．ｓの粘度を有する、すなわち、ｄが、この粘度範囲をもたらす整数である、ポリジアルキルシロキサンと、
（ｉｉ）式：
（Ｒ４Ｏ）ｍ（Ｙ１）３−ｍ−Ｓｉ（ＣＨ２）ｘ−（（ＮＨＣＨ２ＣＨ２）ｔ−Ｑ（ＣＨ２）ｘ）ｎ−Ｓｉ（ＯＲ４）ｍ（Ｙ１）３−ｍ
［式中、各Ｒ４はＣ１〜１０アルキル基であり、各Ｙ１は１〜８個の炭素原子を有するアルキル基であり、Ｑは孤立電子対を有するヘテロ原子を含む化学基であり、各ｘは１〜６の整数であり、ｔは、０又は１であり、各ｍは独立して１、２、又は３であり、ｎは、０又は１である］による１つ以上の二脚状シランと、
（ｉｉｉ）架橋剤と、
（ｉｖ）スズ系触媒と、を含む。
【００１１】
別途記載のない限り、全ての粘度測定値は、Ｂｒｏｏｋｆｉｅｌｄ（登録商標）コーンプレート粘度計（ＲＶ  ＤＩＩＩ）を使用して、４０，０００ｍＰａ．ｓ以下の粘度についてはコーンプレートＣＰ−５２を使用し、４０，０００ｍＰａ．ｓより高粘度の材料についてはコーンプレートＣＰ−４１を使用し、ポリマーの粘度によって速度を調節して測定したものであり、全ての粘度測定値は、別途記載のない限り、２５℃で得られた。
【００１２】
ベース成分は、（ａ）少なくとも２つの末端ヒドロキシル基若しくは加水分解性基を有し、２５℃で約１，５００〜約１５０，０００ｍＰａ．ｓ、あるいは２５℃で約１，５００〜約１００，０００ｍＰａ．ｓ、あるいは２５℃で約１，５００〜約８０，０００ｍＰａ．ｓの粘度を有する、シロキサンポリマーを含んでもよい。シロキサンポリマー（ａ）は、以下の分子式（１）：
Ｘ３−ａＲａＳｉ−Ｚｂ−Ｏ−（Ｒ１ｙＳｉＯ（４−ｙ）／２）ｚ−Ｚｂ−Ｓｉ−ＲａＸ３−ａ  （１）
［式中、ａは０、１、２、又は３であり、ｂは、０又は１であり、ｚは３００〜５０００の整数であり、ｙは、０、１、又は２、あるいは２である］によって表してもよい。
【００１３】
Ｒ１ｙＳｉＯ（４−ｙ）／２の少なくとも９７％は、ｙ＝２で特徴付けられる。Ｘは、ヒドロキシル基、又は任意の縮合性基若しくは任意の加水分解性基である。各Ｚは独立して、１〜１０個の炭素原子を有するアルキレン基から選択される。
【００１４】
各Ｒは独立して、アルキル基、アミノアルキル基、ポリアミノアルキル基、エポキシアルキル基、若しくはアルケニル基から選択される脂肪族有機基、あるいは各場合において１つの基当たり１〜１０個の炭素原子を有するアルキル基、アミノアルキル基、ポリアミノアルキル基、若しくはエポキシアルキル基、又は各場合において１つの基当たり２〜１０個の炭素原子を有するアルケニル基から選択され、又は芳香族アリール基、あるいは６〜２０個の炭素原子を有する芳香族アリール基である。特定の実施形態において、各Ｒは個々に、メチル基、エチル基、オクチル基、ビニル基、アリル基、及びフェニル基から選択される。
【００１５】
各Ｒ１は個々に、Ｘ；アルキル基、あるいは１〜１０個の炭素原子を有するアルキル基、アルケニル基、あるいは２〜１０個の炭素原子を有するアルケニル基、及び芳香族基、あるいは６〜２０個の炭素原子を有する芳香族基からなる群から選択される。特定の実施形態において、各Ｒ１は個々に、メチル基、エチル基、オクチル基、トリフルオロプロピル基、ビニル基、及びフェニル基から選択される。いくつかのＲ１基は、上述のように末端基を有してもよいポリマー主鎖からのシロキサン分枝であってもよい。特定の実施形態において、各Ｒ１は、メチル基である。
【００１６】
シロキサンポリマー（ａ）の各Ｘ基は、同じでも異なっていてもよく、ヒドロキシル基、又は縮合性基若しくは加水分解基であってもよい。用語「加水分解性基」とは、室温で水によって加水分解される、ケイ素に結合した任意の基を意味する。加水分解性基Ｘは、式−ＯＴ［式中、Ｔは、アルキル基、例えばメチル基、エチル基、イソプロピル基、若しくはオクタデシル基；アルケニル基、例えばアリル基、ヘキセニル基；環式基、例えばシクロヘキシル基、フェニル基、ベンジル基、若しくはβ−フェニルエチル基；炭化水素エーテル基、例えば２−メトキシエチル基、２−エトキシイソプロピル基、２−ブトキシイソブチル基、ｐ−メトキシフェニル基、若しくは−（ＣＨ２ＣＨ２Ｏ）２ＣＨ３である］の基、又は任意のＮ，Ｎ−アミノ基、例えばジメチルアミノ基、ジエチルアミノ基、エチルメチルアミノ基、ジフェニルアミノ基、若しくはジシクロヘキシルアミノ基を含む。
【００１７】
特定の実施形態において、各Ｘ基は、ヒドロキシル基又はアルコキシ基から選択される。例示的なアルコキシ基は、メトキシ基、エトキシ基、プロポキシ基、イソプロポキシ基、ブトキシ基、イソブトキシ基、ペントキシ基、ヘキソキシ基、及び２−エチルヘキソキシ基；並びにジアルコキシ基、例えばメトキシメトキシ基又はエトキシメトキシ基、及びアルコキシアリールオキシ基、例えばエトキシフェノキシ基である。特定の実施形態において、各Ｘ基は、メトキシ基又はエトキシ基から選択される。
【００１８】
各Ｚは独立して、１〜１０個の炭素原子を有するアルキレン基から選択される。１つの代替例では、各Ｚは独立して、２〜６個の炭素原子を有するアルキレン基から選択され、更なる代替例では、各Ｚは独立して、２〜４個の炭素原子を有するアルキレン基から選択される。
【００１９】
ベース成分のシロキサンポリマー（ａ）は、式（１）によって表わされる単一のシロキサンであってもよく、又は上記式によって表されるシロキサンの混合物であってもよい。ベース成分の成分（ａ）に関する用語「シロキサンポリマー混合物」により、任意の個々のシロキサンポリマー（ａ）又はシロキサンポリマー（ａ）の混合物を包含することを意味する。本明細書で使用するとき、用語「シリコーン含有量」は、シロキサンポリマー（ａ）、ポリマー混合物、及び／又は樹脂を含むがこれらに限定されない、供給源に無関係の、ベース成分と触媒パッケージとに使用されるシリコーンの総量を意味する。
【００２０】
重合度（ＤＰ）（すなわち、上記式中、実質的に下付き文字ｚ）は、通常、シリコーンの巨大分子又はポリマー若しくはオリゴマー分子中の、モノマー単位の数として定義される。合成ポリマーは常に、異なる重合度、したがって異なる分子量を有する巨大分子種の混合物からなる。異なる種類の平均ポリマー分子量があり、異なる実験で測定することができる。最重要な２つは、数平均分子量（Ｍｎ）及び重量平均分子量（Ｍｗ）である。シリコーンポリマーのＭｎ及びＭｗは、ゲル浸透クロマトグラフィー（ＧＰＣ）によって、約１０〜１５％の精度で測定することができる。この技術は標準的なものであり、Ｍｗ、Ｍｎ、及び多分散指数（ＰＩ）が得られる。重合度（ＤＰ）＝Ｍｎ／Ｍｕ［式中、Ｍｎは、ＧＰＣ測定からの数平均分子量であり、Ｍｕは、モノマー単位の分子量である］である。ＰＩ＝Ｍｗ／Ｍｎである。ＤＰは、Ｍｗによってポリマーの粘度に関連し、ＤＰが高くなるほど、粘度は高くなる。様々な実施形態において、シロキサンポリマー（ａ）は、ベース成分の約２０〜約８０重量％、あるいは約３５〜約６５重量％の量で存在する。
【００２１】
ベース成分補強充填剤（ｂ）は、例えば籾殻灰をはじめとする、沈降炭酸カルシウム、高表面積ヒュームドシリカ、及び／又は高表面積沈降シリカなどの、１つ以上の微細化補強充填剤を含有してもよい。典型的には、補強充填剤（ｂ）の表面積は、少なくとも５０ｍ２／ｇである。高表面積ヒュームドシリカ及び／又は高表面積沈降シリカの場合、これらは、ＢＥＴ法によって測定して、例えば１００〜４００ｍ２／ｇ、あるいは１００〜３００ｍ２／ｇの表面積を有することができる。様々な実施形態において、補強充填剤は、ベース成分の約２０〜約７０重量％、あるいは約３５〜約６５重量％の量で存在する。
【００２２】
ベース成分の所望による非補強充填剤（ｃ）は、粉砕炭酸カルシウム、破砕石英、珪藻土、硫酸バリウム、酸化鉄、二酸化チタン、及びカーボンブラック、タルク、珪灰石などの非補強充填剤を含んでもよい。単独で又は上記に加えて使用することができる他の充填剤としては、アルミナイト、硫酸カルシウム（無水石膏）、石膏、硫酸カルシウム、炭酸マグネシウム、カオリン、三水酸化アルミニウム、水酸化マグネシウム（水滑石）などの粘土、グラファイト、炭酸銅、例えばマラカイト、炭酸ニッケル、例えばザラカイト（zarachite）、炭酸バリウム、例えば毒重石、及び／又は炭酸ストロンチウム、例えばストロンチウム石が挙げられる。
【００２３】
酸化アルミニウム、かんらん石族からなる群からのケイ酸塩；ざくろ石族；アルミノケイ酸塩；環状ケイ酸塩；鎖状ケイ酸塩；及び層状ケイ酸塩からなる群からのケイ酸塩が挙げられる。かんらん石族は、ケイ酸塩鉱物、例えばフォルステライト及びＭｇ２ＳｉＯ４を含むが、これらに限定されない。ざくろ石族は、赤色ざくろ石；Ｍｇ３Ａｌ２Ｓｉ３Ｏ１２；緑ざくろ石；及びＣａ２Ａｌ２Ｓｉ３Ｏ１２などの粉砕ケイ酸塩鉱物を含むが、これらに限定されない。アルミノケイ酸塩は、ケイ線石；Ａｌ２ＳｉＯ５；ムライト；３Ａｌ２Ｏ３．２ＳｉＯ２；カイヤナイト；及びＡｌ２ＳｉＯ５などの粉砕ケイ酸塩鉱物を含むが、これらに限定されない。
【００２４】
環状ケイ酸塩族は、コージェライト及びＡｌ３（Ｍｇ、Ｆｅ）２［Ｓｉ４ＡｌＯ１８］などのケイ酸塩鉱石を含むが、これらに限定されない。鎖状ケイ酸塩族は、粉砕ケイ酸塩鉱物、例えば、珪灰石及びＣａ［ＳｉＯ３］を含むが、これらに限定されない。
【００２５】
層状ケイ酸塩は、雲母；Ｋ２ＡＩ１４［Ｓｉ６Ａｌ２Ｏ２０］（ＯＨ）４；葉蝋石；Ａｌ４［Ｓｉ８Ｏ２０］（ＯＨ）４；タルク；Ｍｇ６［Ｓｉ８Ｏ２０］（ＯＨ）４；蛇絞石、例えばアスベスト；カオリナイト；Ａｌ４［Ｓｉ４Ｏ１０］（ＯＨ）８；及びバーミキュライトなどのケイ酸塩鉱物を含むが、これらに限定されない。所望による非補強充填剤が用いられる様々な実施形態において、非補強充填剤は、ベース成分の最大２０重量％の量で存在する。
【００２６】
加えて、例えば、脂肪酸若しくはステアレートなどの脂肪酸エステルにより、又はオルガノシラン、オルガノシロキサン、若しくはオルガノシラザンヘキサアルキルジシラザン若しくは短鎖シロキサンジオールにより、ベース成分の補強充填剤（ｂ）及び所望によるベース成分の非補強充填剤（ｃ）の表面処理を行うことによって、充填剤を疎水性にし、これにより、他のシーラント成分との均質混合物をより容易に取り扱うこと及び入手することができる。充填剤の表面処理により、それらは、ベース成分のシロキサン（ａ）ポリマーによって容易に濡れるようになる。これらの表面変性充填剤は凝集せず、ベース成分のシリコーンポリマー（ｉ）に均一に組み込むことができる。これにより未硬化組成物の室温での機械的特性が改善される。充填剤を、前処理してもよく、又はポリマー（ａ）と混合する際にｉｎ  ｓｉｔｕで処理してもよい。
【００２７】
触媒パッケージ
本明細書の触媒パッケージについて、貯蔵中に相分離は最低限であり、多くの場合、相分離はないことが見出された。
【００２８】
上記のように、２部型組成物の触媒パッケージは、ポリジアルキルシロキサン（ｉ）を含み、これは、ベース成分（すなわち、上記のポリマー（ａ））中のいずれの反応性のポリマーとも非反応性である。ポリジアルキルシロキサン（ｉ）は、一般式：
Ｒ３３−Ｓｉ−Ｏ−（（Ｒ２）２ＳｉＯ）ｄ−Ｒ３３  （２）
［式中、各Ｒ２は同じであっても異なっていてもよく、アルキル基又はフェニル基、あるいはＣ１〜１０アルキル基、あるいはＣ１〜６アルキル基、あるいはメチル基若しくはエチル基であり；各Ｒ３は同じであっても異なっていてもよく、上記Ｒ２、又はアルケニル基若しくはアルキニル基から選択される］を有してもよい。典型的には、ポリジアルキルシロキサン（ｉ）は、２５℃で約５〜約１００，０００ｍＰａ．ｓの粘度を有するものであり、ｄが、特定の粘度範囲内のポリジアルキルシロキサンをもたらす整数である。典型的には、これらは、組成物のシロキサンポリマーと非反応性のポリジメチルシロキサンであり、例えば、各Ｒ２がメチル基であり、各Ｒ３が、例えばメチル基、ビニル基、若しくはフェニル基、又はこれらのＲ３基の組み合わせであるポリジメチルシロキサンである。典型的には、ポリジアルキルシロキサン（ｉ）は直鎖状であるが、ある程度の分枝を有してもよい。ポリマー（ａ）と非反応性のポリジアルキルシロキサン（ｉ）は、典型的には、触媒パッケージ中に担体として存在する。様々な実施形態において、ポリジアルキルシロキサン（ｉ）は、触媒パッケージの約３０〜約８０重量％、あるいは約４０〜約６５重量％の量で存在する。
【００２９】
２部型組成物の触媒パッケージはまた、１つ以上の二脚状シラン（ｉｉ）を含有する。触媒パッケージの二脚状シランは、以下の式：
（Ｒ４Ｏ）ｍ（Ｙ１）３−ｍ−Ｓｉ（ＣＨ２）ｘ−（（ＮＨＣＨ２ＣＨ２）ｔ−Ｑ（ＣＨ２）ｘ）ｎ−Ｓｉ（ＯＲ４）ｍ（Ｙ１）３−ｍ
［式中、各Ｒ４はＣ１〜１０アルキル基であり、各Ｙ１は１〜８個の炭素原子を有するアルキル基であり、Ｑは孤立電子対を有するヘテロ原子を含む化学基、あるいはアミン又は尿素であり、各ｘは１〜６の整数であり、ｔは、０又は１であり、各ｍは独立して１、２、又は３、あるいは、２又は３であり、更なる代替例では、ｍは３であり、ｎは、０又は１、あるいは１である］によって定義されてもよい。
【００３０】
１つの代替例では、触媒パッケージは、以下の式によって定義されてもよい：
（Ｒ４Ｏ）ｍ（Ｙ１）３−ｍ−Ｓｉ（ＣＨ２）ｘ−（（ＮＨＣＨ２ＣＨ２）ｔ−Ｑ（ＣＨ２）ｘ）−Ｓｉ（ＯＲ４）ｍ（Ｙ１）３−ｍ（すなわち、式中、ｎ＝１）。
【００３１】
１つの代替例では、Ｑは二級アミンであり、各ｘは、２〜４である。
【００３２】
二脚状シラン（ｉｉ）の例としては、ビス（トリメトキシシリル）ヘキサン、１，２−ビス（トリエトキシシリル）エタン、１，２−ビス（トリメトキシシリル）エタン、ビス（トリアルコキシシリルアルキル）アミン、ビス（ジアルコキシアルキルシリルアルキル）アミン、ビス（トリアルコキシシリルアルキル）Ｎ−アルキルアミン、ビス（ジアルコキシアルキルシリルアルキル）Ｎ−アルキルアミン、ビス（トリアルコキシシリルアルキル）尿素、及び／又はビス（ジアルコキシアルキルシリルアルキル）尿素が挙げられる。
【００３３】
二脚状シラン（ｉｉ）の特定の好適な例としては、ビス（３−トリメトキシシリルプロピル）アミン、ビス（３−トリエトキシシリルプロピル）アミン、ビス（４−トリメトキシシリルブチル）アミン、ビス（４−トリエトキシシリルブチル）アミン、ビス（３−トリメトキシシリルプロピル）Ｎ−メチルアミン、ビス（３−トリエトキシシリルプロピル）Ｎ−メチルアミン、ビス（４−トリメトキシシリルブチル）Ｎ−メチルアミン、ビス（４−トリエトキシシリルブチル）Ｎ−メチルアミン、ビス（３−トリメトキシシリルプロピル）尿素、ビス（３−トリエトキシシリルプロピル）尿素、ビス（４−トリメトキシシリルブチル）尿素、ビス（４−トリエトキシシリルブチル）尿素、ビス（３−ジメトキシメチルシリルプロピル）アミン、ビス（３−ジエトキシメチルシリルプロピル）アミン、ビス（４−ジメトキシメチルシリルブチル）アミン、ビス（４−ジエトキシメチルシリルブチル）アミン、ビス（３−ジメトキシメチルシリルプロピル）Ｎ−メチルアミン、ビス（３−ジエトキシメチルシリルプロピル）Ｎ−メチルアミン、ビス（４−ジメトキシメチルシリルブチル）Ｎ−メチルアミン、ビス（４−ジエトキシメチルシリルブチル）Ｎ−メチルアミン、ビス（３−ジメトキシメチルシリルプロピル）尿素、ビス（３−ジエトキシメチルシリルプロピル）尿素、ビス（４−ジメトキシメチルシリルブチル）尿素、ビス（４−ジエトキシメチルシリルブチル）尿素、ビス（３−ジメトキシエチルシリルプロピル）アミン、ビス（３−ジエトキシエチルシリルプロピル）アミン、ビス（４−ジメトキシエチルシリルブチル）アミン、ビス（４−ジエトキシエチルシリルブチル）アミン、ビス（３−ジメトキシエチルシリルプロピル）Ｎ−メチルアミン、ビス（３−ジエトキシエチルシリルプロピル）Ｎ−メチルアミン、ビス（４−ジメトキシエチルシリルブチル）Ｎ−メチルアミン、ビス（４−ジエトキシエチルシリルブチル）Ｎ−メチルアミン、ビス（３−ジメトキシエチルシリルプロピル）尿素、ビス（３−ジエトキシエチルシリルプロピル）尿素、ビス（４−ジメトキシエチルシリルブチル）尿素、及び／又はビス（４−ジエトキシエチルシリルブチル）尿素が挙げられる。
【００３４】
なおも更なる代替例では、二脚状シラン（ｉｉ）は、以下の式のものである。
（Ｒ４Ｏ）３−Ｓｉ（ＣＨ２）ｘ−（ＮＨＣＨ２ＣＨ２）ｔ−（ＮＨＣＨ２）ｘ−Ｓｉ（ＯＲ４）３
【００３５】
この場合、二脚状シランは、ビス（３−トリプロピルオキシシリルプロピル）アミン、ビス（３−メチルジエトキシシリルプロピル）アミン、ビス（３−メチルジメトキシシリルプロピル）アミン、並びに、ビス（３−トリエトキシシリルプロピル）アミン、
【化１】
2020529490.tif 000002
又はビス（３−トリメトキシシリルプロピル）アミン
【化２】
2020529490.tif 000003
などのビス（トリアルコキシシリルアルキル）アミンから選択されてもよい。
【００３６】
あるいは、二脚状シラン（ｉｉ）は、Ｎ，Ｎ’−ビス［（３−トリメトキシシリル）プロピル］エチレンジアミン
【化３】
2020529490.tif 000004
などのビス（トリアルコキシシリルアルキル）アルキレンジアミンであってもよい。
【００３７】
二脚状シラン（ｉｉ）は、触媒パッケージ中のポリジアルキルシロキサン（ｉ）と相溶性である。
【００３８】
本明細書の種類の２部型組成物は、速やかな深部硬化をもたらすものであり、したがって、接着促進剤は、硬化速度、及び当然のことながら組成物が塗布される基材表面への接着性を確保するために、このような組成物中の必須成分である。接着促進剤として上記機能を良好にもたらすだけでなく、それらによって触媒パッケージの他の成分との相溶性もより良好になるとも思われ、それにより、他のアミノ官能性接着促進剤、例えば非二脚状アミン官能性接着促進剤を単独で使用した場合に、このような組成物中で以前に見られた相分離の回避の完全な根拠になることが、確認された。様々な実施形態において、二脚状シラン（ｉｉ）は、触媒パッケージの約５〜約５０重量％、あるいは約１０〜約３０重量％の量で存在する。
【００３９】
任意の好適な架橋剤を、触媒パッケージの架橋剤（ｉｉｉ）として使用することができる。上述の硬化性組成物中の架橋剤（ｉｉｉ）は、ケイ素結合加水分解性基、例えばアシルオキシ基（例えば、アセトキシ基、オクタノイルオキシ基及びベンゾイルオキシ基）；ケトキシミノ基（例えば、ジメチルケトキシモ（ketoximo）基及びイソブチルケトキシミノ（isobutylketoximino）基）；アルコキシ基（例えば、メトキシ基、エトキシ基、イソブトキシ基及びプロポキシ基）；及びアルケニルオキシ基（例えば、イソプロペニルオキシ基及び１−エチル−２−メチルビニルオキシ基）を含む、１つ以上のシラン又はシロキサンであってもよい。
【００４０】
シロキサン系架橋剤の場合、分子構造は、直鎖、分枝状、又は環式であってよい。
【００４１】
触媒パッケージの架橋剤（ｉｉｉ）は、好ましくは、１分子当たりオルガノポリシロキサンポリマー（ａ）中の縮合性基と反応性の、少なくとも３個又は４個のケイ素結合縮合性基（好ましくはヒドロキシル基及び／又は加水分解性基）を有する。架橋剤がシランであり、そのシランが１分子当たり３個のケイ素結合加水分解性基を有する場合、第４の基は、好適には非加水分解性ケイ素結合有機基である。これらのケイ素結合有機基は、好適にはヒドロカルビル基であり、所望によりフッ素及び塩素などのハロゲンによって置換されている。このような第４の基の例としては、アルキル基（例えば、メチル基、エチル基、プロピル基、及びブチル基）；シクロアルキル基（例えば、シクロペンチル基及びシクロヘキシル基）；アルケニル基（例えば、ビニル基及びアリル基）；アリール基（例えば、フェニル基及びトリル基）；アラルキル基（例えば、２−フェニルエチル基）並びに前述の有機基中の水素の全部又は一部をハロゲンで置き換えることにより得られた基が挙げられる。ただし、好ましくは、第４のケイ素結合有機基は、メチル基である。
【００４２】
触媒パッケージの架橋剤（ｉｉｉ）として使用することができるシラン及びシロキサンとしては、メチルトリメトキシシラン（ＭＴＭ）及びメチルトリエトキシシランなどのアルキルトリアルコキシシラン、ビニルトリメトキシシラン及びビニルトリエトキシシランなどのアルケニルトリアルコキシシラン、イソブチルトリメトキシシラン（ｉＢＴＭ）が挙げられる。他の好適なシランとしては、エチルトリメトキシシラン、ビニルトリエトキシシラン、フェニルトリメトキシシラン、アルコキシトリオキシモシラン（alkoxytrioximosilane）、アルケニルトリオキシモシラン（alkenyltrioximosilane）、３，３，３−トリフルオロプロピルトリメトキシシラン、メチルトリアセトキシシラン、ビニルトリアセトキシシラン、エチルトリアセトキシシラン、ジ−ブトキシジアセトキシシラン、フェニル−トリプロピオンオキシシラン（phenyl-tripropionoxysilane）、メチルトリス（メチルエチルケトキシモ（methylethylketoximo））シラン、ビニル−トリス−メチルエチルケトキシモ）シラン、メチルトリス（メチルエチルケトキシイミノ）シラン、メチルトリス（イソプロペンオキシ）シラン、ビニルトリス（イソプロペンオキシ）シラン、エチルポリシリケート、ｎ−プロピルオルトシリケート、テトラエチルオルトシリケート、テトラプロピルオルトシリケート、テトラアミルオルトシリケート及びジメチルテトラアセトキシジシロキサンが挙げられる。
【００４３】
触媒パッケージの架橋剤（ｉｉｉ）として使用される架橋剤はまた、上記の２つ以上の任意の組み合わせを含んでもよい。全組成物中（すなわち、ベース成分と触媒パッケージとが一緒に混合されるときの全組成物中）に存在する架橋剤の量は、架橋剤の特定の性質、特に選択される分子の分子量に応じて変化する。好適には、組成物は、上記のシロキサンポリマー（ａ）と比較して、少なくとも化学量論量で架橋剤を含む。様々な実施形態において、架橋剤（ｉｉｉ）は、触媒パッケージの約１〜約３０重量％、あるいは約５〜約２５重量％の量で存在する。
【００４４】
触媒パッケージ中の第４の必須成分は、ベース成分と触媒パッケージ成分とを一緒に混合した後の硬化反応のための触媒として使用するのに好適な、スズ系縮合触媒（ｉｖ）である。例としては、スズトリフレート、有機スズ金属触媒、例えば、トリエチルスズタートレート、スズオクトエート、スズオレエート、スズナフテート、ブチルスズトリ−２−エチルヘキソエート、スズブチレート、カルボメトキシフェニルスズトリスベレート、イソブチルスズトリセロエート、並びにジオルガノスズ塩、特にジオルガノスズジカルボキシレート化合物、例えば、ジブチルスズジラウレート、ジメチルスズジブチレート、ジブチルスズジメトキシド、ジブチルスズジアセテート、ジメチルスズビスネオデカノエート、ジブチルスズジベンゾエート、第一スズオクトエート、ジメチルスズジネオデカノエート（ＤＭＴＤＮ）、及びジブチルスズジオクトエートが挙げられる。様々な実施形態において、スズ触媒は、触媒パッケージの約０．０１〜約３重量％、あるいは約０．１〜約０．５重量％の量で存在する。
【００４５】
所望により、触媒パッケージはまた、顔料（ｖ）及び／又は充填剤（ｖｉ）のうちの１つ以上を含んでもよい。
【００４６】
顔料
顔料は必要に応じて用いられ、組成物を着色する。組成物と相溶性である限り、任意の好適な顔料を用いることができる。２部型組成物では、顔料及び／又は着色（非白色）充填剤、例えばカーボンブラックを触媒パッケージに用いて、エンドシーラント製品を着色してもよい。存在する場合、カーボンブラックは、充填剤及び着色剤の両方として機能する。
【００４７】
充填剤
ベース成分に使用される充填剤のうちの１つはまた、適切とみなされた場合／とき、触媒パッケージに使用することができる。シリカ、例えば、ヒュームドシリカ及び／又は炭酸カルシウムが好ましい。充填剤は、組成物の２つの部の混合比に応じて、０〜約５０重量％の量で触媒パッケージ中に存在してもよい。
【００４８】
他の添加剤を、必要に応じて使用することができる。これらとしては、非二脚状接着促進剤、熱安定剤、難燃剤、紫外線安定剤、硬化調整剤、電気伝導性充填剤、熱伝導性充填剤、並びに殺真菌剤及び／又は殺生物剤などを挙げることができる。
【００４９】
レオロジー調整剤
本発明による湿分硬化性組成物中に組み込まれてもよいレオロジー調整剤としては、ポリエーテル又はポリエステルのポリオールに基づくシリコーン有機コポリマー（欧州特許第０８０２２３３号に記載されているものなど）、ノニオン性界面活性剤（ポリエチレングリコール、ポリプロピレングリコール、エトキシル化ヒマシ油、オレイン酸エトキシレート、アルキルフェノールエトキシレート、コポリマー若しくはエチレンオキサイド、及びプロピレンオキサイド、及びシリコーンポリエーテルコポリマーからなる群から選択されるもの）、並びにシリコーングリコールが挙げられる。いくつかの系について、これらのレオロジー調整剤、特に、エチレンオキサイドとプロピレンオキサイドとのコポリマー、及びシリコーンポリエーテルコポリマーにより、シーラントの、基材に対する接着性、特に可塑性基材に対する接着性を強化することができる。
【００５０】
非二脚状接着促進剤
本発明による湿分硬化性組成物中に組み込まれてもよい非二脚状接着促進剤の例としては、アルコキシシラン（（エチレンジアミンプロピル）トリメトキシシラン、アミノアルキルアルコキシシラン、例えば、γ−アミノプロピルトリエトキシシラン又はγ−アミノプロピルトリメトキシシラン、エポキシアルキルアルコキシシラン、例えば、３−グリシドキシプロピルトリメトキシシラン及びグリシドキシプロピルトリエトキシシラン、メルカプト−アルキルアルコキシシランなど）、並びにエチレンジアミンとシリルアクリレートとの反応生成物が挙げられる。ケイ素基を含むイソシアヌレート（１，３，５−トリス（トリアルコキシシリアルキル）イソシヌレートなど）を、更に用いてもよい。更に好適な接着促進剤には、エポキシアルキルアルコキシシラン（３−グリシドキシプロピルトリメトキシシランなど）の、アミノ置換アルコキシシラン（３−アミノプロピルトリメトキシシランなど）との、及び所望によりアルキルアルコキシシラン（メチルトリメトキシシランなど）との反応生成物がある。典型的には、これらを、少量、例えば、触媒パッケージの最大１０重量％で使用して、接着性を向上させることができるが、前述のように、これらの少なくとも部分的な置き換えは有利であり、このことは、これらの組成物において長らく遭遇してきた相分離の問題に対してだけでなく、高投入量の一級アミン系接着促進剤種によって、例えば、触媒パッケージに使用される非反応性のシリコーンのランダムな鎖切断により触媒は不安定になることがあるからでもある。
【００５１】
殺生物剤
必要な場合、殺生物剤を組成物中で更に用いてもよい。用語「殺生物剤」は、殺菌剤、殺真菌剤、及び殺藻剤などを包含するものである。本明細書に記載の組成物中で用いることができる、有用な殺生物剤の好適な例としては、例えば、
【００５２】
カルバメート（メチル−Ｎ−ベンゾイミダゾール−２−イルカルバメート（カルベンダジム）及び他の好適なカルバメートなど）、１０，１０’−オキシビスフェノキシアルシン、２−（４−チアゾリル）−ベンゾイミダゾール、
【００５３】
Ｎ−（フルオロジクロロメチルチオ）フタルイミド、ジヨードメチルｐ−トリルスルホン、紫外線安定剤との組み合わせに適切な場合、２，６−ジ（ｔｅｒｔ−ブチル）−ｐ−クレゾール、３−ヨード−２−プロピニル（propinyl）ブチルカルバメート（ＩＰＢＣ）、亜鉛２−ピリジンチオール−１−オキサイド、トリアゾリル化合物及びイソチアゾリノン（４，５−ジクロロ−２−（ｎ−オクチル）−４−イソチアゾリン−３−オン（ＤＣＯＩＴ）、２−（ｎ−オクチル）４−イソチアゾリン−３−オン（ＯＩＴ）、及びｎ−ブチル−１，２−ベンゾイソチアゾリン−３−オン（ＢＢＩＴ）など）が挙げられる。他の殺生物剤としては、例えば、亜鉛ピリジンチオン、１−（４−クロロフェニル）−４，４−ジメチル−３−（１，２，４−トリアゾール−１−イルメチル）ペンタン−３−オール及び／又は１−［［２−（２，４−ジクロロフェニル）−４−プロピル−１，３−ジオキソラン−２−イル］メチル］−１Ｈ−１，２，４−トリアゾールを挙げることができる。
【００５４】
好適には、殺真菌剤及び／又は殺生物剤は、組成物の０〜約０．３重量％の量で存在していてもよく、欧州特許第２１０６４１８号に記載されているとおり、要求される場合、封入された形態で存在していてもよい。
【００５５】
一緒に混合されるとき、ベース成分と触媒パッケージとの全組成物は、組み合わせた組成物の総重量を１００重量％として、およそ：
１８〜７２重量％のシロキサンポリマー（ａ）と、
１８〜６３重量％の補強充填剤（ｂ）と、
０〜１８重量％の非補強充填剤（ｃ）と、
０〜４．５重量％の粘性ポリマー（ｄ）と、
ポリマー（ａ）と非反応性の、３〜８重量％のポリジアルキルシロキサン（ｉ）と、
０．５〜５重量％の二脚状シラン（ｉｉ）と、
０〜３重量％の架橋剤（ｉｉｉ）と、更に、
０〜０．３重量％のスズ系触媒（ｉｖ）と、
を含む。
【００５６】
２部型組成物の場合、ベース成分は、ベース成分の総重量を１００重量％として、
２０〜８０重量％のシロキサンポリマー（ａ）と、
２０〜７０重量％の補強充填剤（ｂ）と、更に、
０〜２０重量％の非補強充填剤（ｃ）と、
を含む。
【００５７】
触媒パッケージは、触媒パッケージの総重量を１００重量％として、ポリマー（ａ）と非反応性の、３０〜８０重量％のポリジアルキルシロキサン（ｉ）、あるいはポリマー（ａ）と非反応性の、４０〜６５重量％のポリジアルキルシロキサン（ｉ）と、５〜５０重量％の二脚状シラン（ｉｉ）、あるいは１５〜３０重量％の二脚状シラン（ｉｉ）と、１〜３０重量％の架橋剤（ｉｉｉ）、あるいは２〜２０重量％の架橋剤（ｉｉｉ）と、更に、０〜３重量％のスズ系触媒、あるいは０．１〜３重量％のスズ系触媒、あるいは０．１〜０．５重量％のスズ系触媒と、存在する場合、０〜３０重量％の着色充填剤（例えば、カーボンブラック）又は顔料、あるいは１〜２０重量％の着色充填剤と、０〜２０重量％の補強充填剤、あるいは１〜１０重量％の補強充填剤と、を含む。
【００５８】
２部型シーラント剤組成物の場合には、各部の成分を、上記で示した範囲内の量で一緒に混合した後、ベース成分と触媒パッケージとを、所定の比、例えば、２つの部を混合するとき、１５：１〜１：１、あるいは１５：１〜５：１にて、相互混合する。ベース成分：触媒パッケージの目標混合比が１５：１以上である場合、概して、充填剤を触媒パッケージに用いない。しかし、ベース成分：触媒パッケージの目標混合比が１５：１未満である場合、充填剤を触媒パッケージ中に、目標比が１：１の場合に、触媒パッケージの最大５０重量％まで量を多くして用いてもよい。湿分硬化性組成物は、任意の好適な混合装置を用いて、成分を混合することにより調製することができる。
【００５９】
得られた組成物は、様々な用途、例えば、ガラス、アルミニウム、ステンレス鋼、塗装された金属、粉末コーティングされた金属などの基材とともに使用するための、コーティング、コーキング、型製造、及び封入材料として用いることができる。具体的には、これらは、構造物並びに／又は構造体のガラス及び／若しくは遮断ガラス用途に使用するためのものである。例えば、各々の場合に上記のようなシリコーンシーラント組成物で封止した、遮断ガラスユニット及び／又は建物の外装要素、例えば、陳列ケース及び／又は構造体のガラス取付けユニット及び／又はガス充填遮断構造物パネルである。他の見込みがある用途としては、ソーラ用途、自動車用途、電子機器用途、並びに産業用アセンブリ及び保全用途が挙げられる。
【００６０】
以下の実施例を提示することにより、本明細書で提供される触媒パッケージについて、最低限の相分離で長期間貯蔵／熟成することができることを示す。
【００６１】
記述された全ての粘度について、Ｂｒｏｏｋｆｉｅｌｄ（登録商標）コーンプレート粘度計（ＲＶ  ＤＩＩＩ）を使用して、４０，０００ｍＰａ．ｓ以下の粘度についてはコーンプレートＣＰ−５２を使用し、４０，０００ｍＰａ．ｓより高粘度の材料についてはコーンプレートＣＰ−４１を使用し、ポリマーの粘度によって速度を調節して測定した。全ての量は、特に明記しない限り、重量パーセント（重量％）である。
【００６２】
実施例１
二脚状シラン接着促進剤を使用した上記の２部型組成物の触媒パッケージ（実施例１）における相分離と、標準的な（先行技術の）接着促進剤を使用した比較用の市販触媒パッケージＤｏｗ  Ｃｏｒｎｉｎｇ（登録商標）９８３ＳＧＳ  Ｃｕｒｉｎｇ  Ａｇｅｎｔ（比較例１）との比較。
【表１】
2020529490.tif 000005
【００６３】
実施例１を、１０ＬのＴｕｒｅｌｌｏミキサで調製した。以下のプロセスを使用する。
工程（ｉ）：２５℃で６０，０００ｍＰａ．ｓのアルキル末端ジオルガノポリシロキサンを、最初にミキサに導入した。
工程（ｉｉ）：カーボンブラックをアルキル末端ジオルガノポリシロキサンに添加して、数分間混合した。
工程（ｉｉｉ）：次いで、シリカを工程（ｉｉ）の生成物に添加し、混合した。
工程（ｉｖ）：次いで、工程（ｉｉｉ）の生成物を、十分な真空を適用し２０００ｒｐｍの速度で更に１０分間混合した。
工程（ｖ）：次いで、工程（ｉｖ）の組成物を室温まで冷却した後、それぞれのシラン及び触媒を工程（ｉｖ）の生成物に導入し、混合した。
【００６４】
実施例１は、ベース成分と混合すると、２部型組成物の硬化を生じさせることに関し、良好に機能することが見出された。物理的特性を試験するために、実施例１及び比較例１の両方で使用して硬化生成物を製造するベース成分は、Ｄｏｗ  Ｃｏｒｎｉｎｇから市販のベース成分（Ｄｏｗ  Ｃｏｒｎｉｎｇ（登録商標）９８３ＳＳｉｌｉｃｏｎｅ  Ｇｌａｚｉｎｇ及びＣｕｒｔａｉｎｗａｌｌ  Ｂａｓｅ）であった。
【００６５】
ベース成分とそれぞれの触媒パッケージとを、Ｐｌａｓ−Ｐａｋ空気圧式ガン及びＲａｔｉｏ−Ｐａｋ（登録商標）８：１カートリッジを使用して混合した。ガンの上にカートリッジを装着した後、キャップを取り外し、プランジャーを前進させることにより、硬化剤及びベースの両方がノズルから流れた。３６エレメントのスタティックミキサを取り付け、混合された材料中に筋が観察されなくなるまで材料を押出した。均一な混合が得られてから、試験試料を調製した。全ての材料を約９７ｐｓｉ（６６８．８ｋＰａ）で押出した。
【００６６】
次いで、得られた実施例１の触媒パッケージを５ガロンのペールに入れ、室温で１年間熟成させた。同様に、比較例１の在庫試料を、同じ方法で熟成した。５ガロンのペール内にて室温で１年間貯蔵後、実施例１は、＜２ｍｍの分離を示した。室温で２ケ月間貯蔵後、比較例１は、最大４０ｍｍの相分離を示した。これらの値を定規により測定した。
【００６７】
実施例２
上記のように様々な触媒パッケージ試料を、上記実施例１におけるプロセスによって調製した。触媒パッケージに用いた組成物は、以下の表２ａに特定されるとおりであった。
【表２】
2020529490.tif 000006
【００６８】
次いで、ＱＵＶ  Ａｃｃｅｌｅｒａｔｅｄ  Ｗｅａｔｈｅｒｉｎｇ  Ｔｅｓｔｅｒ  Ｍｏｄｅｌ  ＱＵＶ／ｓｅを使用して、異なる試料を以下の表２ｂに示すように設定された持続時間にわたって熟成した。ＱＵＶ熟成は、０．８９の放射照度のＵＶＡ及び６０℃で８時間のサイクルに続いて、５０℃で４時間の結露とした。第２の市販の触媒パッケージＤｏｗ  Ｃｏｒｎｉｎｇ（登録商標）９８２Ｃｕｒｉｎｇ  Ａｇｅｎｔ（比較例２）もまた、更なる比較として熟成させた。
【００６９】
これらの触媒パッケージを、実施例１に関して記載した方法で熟成した後、Ｄｏｗ  Ｃｏｒｎｉｎｇ（登録商標）９８３Ｓｉｌｉｃｏｎｅ  Ｇｌａｚｉｎｇ及びＣｕｒｔａｉｎｗａｌｌ  Ｂａｓｅと再び相互混合し、得られた硬化材料の物理的特性を測定した。引張強度及び伸びについて、ＡＳＴＭ  Ｄ４１２−９８Ａ（２００２）ｅ１試験方法Ａによって試験した。材料の１００ｍｉｌ（２．５４ｍｍ）のスラブをポリエチレンテレフタレート（ＰＥＴ）上に引き伸ばし、室温及び５０％の相対湿度（ＲＨ）で７日間硬化させた。後硬化の条件は、報告したとおりである。ドッグボーンを、ダイＤＩＮ  Ｓ２を使用して切断し、ＭＴＳ  Ａｌｌｉａｎｃｅ  Ｒ／５上にて２０．０インチ／分（０．０１ｍｓ−１）で５ｋＮのロードセルを使用して引張った。データを収集し、Ｔｅｓｔ  Ｗｏｒｋｓ  Ｅｌｉｔｅ  ｖ．２．３．６を使用して分析した。
【００７０】
デュロメータ値を、Ｓｈｏｒｅ（登録商標）Ｃｏｎｖｅｌｏａｄｅｒ  ＣＶ−７１２００タイプＡで測定した。試料を、１／２”（１．２７ｍｍ）の厚さに積層した。報告された値は３つの平均である。
【表３】
2020529490.tif 000007
【００７１】
二脚状の試料（１〜４）のデュロメータ値は、ＱＵＶ熟成後になお安定であった。本発明者らは、この熟成試験後にわずかに低くなったデュロメータ値が見られると予想した。比較例２（Ｄｏｗ  Ｃｏｒｎｉｎｇ（登録商標）９８２Ｓｉｌｉｃｏｎｅ  Ｉｎｓｕｌａｔｉｎｇ  Ｇｌａｓｓ  Ｓｅａｌａｎｔ）は、実際にはデュロメータ値が上昇し、このことは、いくらかの量の移動が望ましい分野の用途において、問題となる恐れがある。Ｄｏｗ  Ｃｏｒｎｉｎｇ（登録商標）９８３ＳＧＳ  Ｃｕｒｉｎｇ  Ａｇｅｎｔ（比較例１）は、デュロメータ値が二脚状の実施例よりもはるかに悪化し、加水分解安定性がより低いと見られる。
【表４】
2020529490.tif 000008
【００７２】
二脚状の実施例では、ＱＵＶ熟成後に、より高い引張強度が維持され、それらが比較例１及び比較例２の両方よりも加水分解安定性であることを示している。
【表５】
2020529490.tif 000009
【表６】
2020529490.tif 000010
【００７３】
二脚状の実施例（１〜４）の弾性率は、ＱＵＶ熟成後になお安定であった。本発明者らは、この熟成試験後にわずかに低くなった弾性率が見られると予想した。比較例２は、実際には弾性率が上昇し、このことは、いくらかの量の移動が望ましい分野の用途において、問題となる恐れがある。比較例１は、弾性率が二脚状の実施例よりもわずかに悪化し、加水分解安定性がより低いと見られる。
【表７】
2020529490.tif 000011
【００７４】
実施例のＱＵＶ耐久性は、比較例１に匹敵し、比較例２の欠点である顕著な悪化も弾性率の上昇もない。
【００７５】
用語「含んでいる（comprising）」又は「含む（comprise）」は、本明細書においてこれらの最も広い意味で使用され、「含んでいる（including）」、「含む（include）」、「から本質的になる（consist(ing)essentially of）」、及び「からなる（consist(ing)of）」という概念を意味し、包含する。実例を列記する「例えば（for example）」「例えば（e.g.,）」、「例えば／など（such as）」及び「が挙げられる（including）」の使用は、列記されている例のみに限定しない。したがって、「例えば（for example）」又は「例えば（such as）」は、「例えば、それらに限定されないが（for example,but not limited to）」又は「例えば、それらに限定されないが（such as,but not limited to）」を意味し、他の類似した、又は同等の例を包含する。本明細書で使用されている「約（about）」という用語は、機器分析により測定した、又は試料を取り扱った結果としての数値のわずかな変動を、合理的に包含若しくは説明する働きをする。このようなわずかな変動は、数値の±０〜２５、±０〜１０、±０〜５、又は±０〜２．５％程度であり得る。更に、「約」という用語は、ある範囲の値に関連する場合、数値の両方に当てはまる。更に、「約」という用語は、明確に記載されていない場合でも、数値に当てはまることがある。
【００７６】
一般的に、本明細書で使用されている、ある範囲の値におけるハイフン「−」又はダッシュ「−」は、「まで（to）」又は「から（through）」であり、「＞」は「〜を上回る（above）」又は「超（greater-than）」であり、「≧」は「少なくとも（at least）」又は「以上（greater-than or equal to）」であり、「＜」は「〜を下回る（below）」又は「未満（less-than）」であり、「≦」は「多くとも（at most）」又は「以下（less-than or equal to）」である。前述の特許出願、特許、及び／又は特許公開のそれぞれは、個別の基準で、特に１つ以上の非限定的な実施形態における参照により明示的にその全体を本明細書に組み込む。
【００７７】
添付の特許請求の範囲は、詳細な説明に記載されている表現、及び特定の化合物、組成物又は方法に限定されず、これらは、添付の特許請求の範囲内にある特定の実施形態の間で変化し得ることが、理解されるべきである。様々な実施形の詳細な特徴又は態様について記載している、本明細書で依拠とされたいずれかのマーカッシュグループに関しては、異なる、特別な、及び／又は想定外の結果が、他の全マーカッシュメンバーとは無関係のそれぞれのマーカッシュグループの各メンバーから得られることは理解されるべきである。マーカッシュ群の各要素は、個々に、及び、又は組み合わされて依拠とされ得、添付の特許請求の範囲内で、特定の実施形態を十分に裏付けることができる。
【００７８】
本発明の様々な実施形態の記載を依拠とする任意の範囲及び部分的範囲は、独立して、及び包括的に、添付の特許請求の範囲内にあることも理解されるべきであり、全体値及び／又は小数値を含む全ての範囲を、そのような値が本明細書で明確に書かれていなくても、説明し、想定することが理解される。当業者であれば、列挙された範囲及び部分的範囲が、本発明の様々な実施形態を十分に説明し、可能にし、そのような範囲及び部分的範囲は、更に関連性がある２等分、３等分、４等分、５等分などに描かれ得ることを容易に認識する。単なる一例として、「０．１〜０．９」の範囲は、更に、下方の３分の１、すなわち、０．１〜０．３、中央の３分の１、すなわち、０．４〜０．６、及び上方の３分の１、すなわち、０．７〜０．９に描かれ得、これらは、個々に、及び包括的に、添付の特許請求の範囲内であり、個々に、及び／又は包括的に依拠とされ得、添付の特許請求の範囲内で、特定の実施形態を十分に裏付けることができる。更に、範囲を定義する、又は修飾する言葉、例えば「少なくとも」、「超」「未満」「以下」などに関して、そのような言葉は、部分範囲及び／又は上限若しくは下限を含むと理解されるべきである。別の例として、「少なくとも１０」の範囲は、少なくとも１０〜３５の部分範囲、少なくとも１０〜２５の部分範囲、２５〜３５の部分範囲などを本質的に含み、各部分範囲は、個々に、及び／又は包括的に依拠とされ得、添付の特許請求の範囲内で、特定の実施形態を十分に裏付けるものである。最終的に、開示した範囲内の個々の数が依拠とされ得、添付の特許請求の範囲内で、特定の実施形態を十分に裏付けることができる。例えば、「１〜９」の範囲は、様々な個々の整数、例えば３、並びに、小数点を含む個々の数（又は分数）、例えば４．１を含み、これは、依拠とされ得、添付の特許請求の範囲内で、特定の実施形態を十分に裏付けることができる。
【００７９】
本発明は、実例となる様式で本明細書に記載されており、使用されている用語は限定目的よりも、むしろ説明のための言葉としての性質が意図されているものと理解されるべきである。本発明の多くの修正形態及び変形形態が、上記教示を踏まえて可能である。本発明は、添付の特許請求の範囲内に具体的に記載されているもの以外に、他の方法で実行してもよい。独立請求項及び従属請求項、単一及び複数の従属請求項の両方の、主題の全ての組み合わせが、本明細書において明確に想定されている。
【国際調査報告】
2020529490.tif 000012
2020529490.tif 000013
2020529490.tif 000014